(57)【要約】本発明は、溶融重合され、かつ以下の式の限定値で定義されるずり流動化比（ｙ）を有するポリカーボネートに関する。【数１】2004523633.tif 000037（式中、ｙは１以上であり、ａ、ｂおよびｃは定数であり、およびｃは０．３〜０．１であり、ｂは１４．８３１±０．０５〜０．０２であり、ａは０．１２６２±０．００５〜０．００３であり、およびｘは、ポリカーボネートの相対粘度である。）前記ポリカーボネートは界面法で生成される同等の分子量の線形ポリカーボネートと同程度の流動特性を示す。【特許請求の範囲】
【請求項１】
以下の式の限定値で定義されるずり流動化(shear thi
nning)比（ｙ）を有する、溶融重合ポリカーボネート。
【数１】
2004523633.tif 000025
（式中、ｙは１以上であり、ａ、ｂおよびｃは定数であり、およびｃは０．３〜０．１であり、ｂは１４．８３１±０．０５であり、ａは０．１２６２±０．００５であり、およびｘは、ポリカーボネートの相対粘度である。）
【請求項２】
ｃが０．２〜０．１である請求項１記載の溶融重合ポリカーボネート。
【請求項３】
ｂが１４．８３１±０．０４である請求項１または２記載の溶融重合ポリカーボネート。
【請求項４】
ａが０．１２６２±０．００４である請求項１〜３のいずれかに記載の溶融重合ポリカーボネート。
【請求項５】
式（Ｉ）で表される溶融重合ポリカーボネート。
【化１】
2004523633.tif 000026
（式中、大括弧内は繰り返し構造単位を表し、Ｍは、Ａｒまたは多官能化合物Ａ、Ｂ、ＣもしくはＤ（ここでＡｒは式（２）：
【化２】
2004523633.tif 000027
で表される化合物または特に好ましくは式（３）：
【化３】
2004523633.tif 000028
で表される化合物であってよく、Ｚは、Ｃ１〜Ｃ８アルキリデンまたはＣ５〜Ｃ１２シクロアルキリデン、Ｓ、ＳＯ２または単結合を表し、Ｒは、置換もしくは非置換のフェニル、メチル、プロピル、エチル、ブチル、ＣｌまたはＢｒを表し、およびｎは、０、１または２であり、前記多官能化合物Ａは、式：
【化４】
2004523633.tif 000029
の化合物でありかつ１,５００ｐｐｍ未満の量で含まれており、前記多官能化合物Ｂは、式：
【化５】
2004523633.tif 000030
の化合物でありかつ３５０ｐｐｍ未満の量で含まれており、前記多官能化合物Ｃは、式：
【化６】
2004523633.tif 000031
の化合物でありかつ２００ｐｐｍ未満の量で含まれており、前記多官能化合物Ｄは、式：
【化７】
2004523633.tif 000032
の化合物でありかつ７５０ｐｐｍ未満の量で含まれている。）であってよく、Ｙは、Ｈまたは式（４）：
【化８】
2004523633.tif 000033
の化合物であり、Ｒは、同一または異なって、Ｈ、Ｃ１〜Ｃ２０アルキル、Ｃ６Ｈ５またはＣ(ＣＨ３)２Ｃ６Ｈ５を表し、Ｘは、Ｙまたは−(ＭＯＣＯＯ)Ｙであり、および前記ＭとＹは、前述と同じ意味を表す。）
【請求項６】
Ａｒが式：
【化９】
2004523633.tif 000034
の化合物である請求項５記載の溶融重合ポリカーボネート。
【請求項７】
請求項１〜６のいずれかに記載の溶融重合ポリカーボネートを含有する組成物。
【請求項８】
請求項７記載の組成物を含んで成る成形品。
【請求項９】
ヒドロキシル末端基またはカーボネート末端基を有するジフェノールおよび／またはカーボネートオリゴマーを、触媒の存在下、１５０℃〜４００℃の温度および１,０００ｍｂａｒ〜０．０１ｍｂａｒの圧力において生成し、および触媒として式（７）の化合物を使用する、ポリカーボネートを製造するための溶融重合法。
【化１０】
2004523633.tif 000035
（式中、Ｒ１、Ｒ２、Ｒ３およびＲ４は、同一または異なって、Ｃ１〜Ｃ１８アルキレン、Ｃ６〜Ｃ１０アリール化合物またはＣ５〜Ｃ６シクロアルキル化合物を表し、およびＸ−は、対応する酸−塩基対：
【化１１】
2004523633.tif 000036
のｐＫｂ値が１１未満であるアニオンを表す。）
【請求項１０】
触媒が、テトラフェニルホスホニウムフェノラートと、ナトリウム換算で１〜２００ｐｐｍのナトリウムフェノラートとの混合物である請求項９記載の溶融重合法。
【発明の詳細な説明】
【０００１】
本発明は、界面重合法で製造された線形のポリカーボネートと同程度の流動特性を有する新規な溶融重合ポリカーボネート、このポリカーボネートを含有する組成物、およびそれから製造される成形品に関する。本発明は、前記ポリカーボネートの製造方法にも関する。
【０００２】
ポリカーボネートは、界面法を用いて、または溶融エステル交換法（溶融重合法）により、産業的に製造される。溶融重合法は、ホスゲンまたは塩素化溶媒を用いずに行うことができるため、徐々に重要となってきている。現時点で主に使用される界面重合法で製造されるポリカーボネートは、線形であり、かつ多官能構造単位を含まない。枝分かれを生じさせる多官能構造単位を含まないこの種の線形ポリカーボネートは、僅かな非ニュートン流動特性のみを発現する。
【０００３】
溶融重合法を用いて製造されるポリカーボネートは、多官能構造単位を含み、高度に枝分かれされており、しかも優れた非ニュートン流動特性を示す。重合中における多官能分枝構造単位の避け難い製造は公知であり、例えば、アンゲヴァンテ・ヘミー(Angewandte Chemie)20、第633〜660頁、1956年にも記載されている。その異なる流動特性のために、これら２種のポリカーボネートを射出成形法または押出成形法などに交換して使用するのは難しい。
【０００４】
典型的な溶融重合ポリカーボネートは、通常、ずり流動化比で特徴付けられる、優れた非ニュートン流動特性をもたらす分枝性単位を含有する。分枝は、残念なことに、許容できない黄変も導く。
【０００５】
独国特許出願公開第4238123Ａ号公報には、低い割合の分枝単位を有する溶融重合ポリカーボネートの製造方法が記載されているが、得られるポリカーボネートの流動特性の詳細は開示されていない。
【０００６】
米国特許第5932683号公報には、典型的な溶融重合法が開示されている。この方法では、顕著な非ニュートン流動特性を示す典型的な分枝ポリカーボネートが製造される。前記の顕著な非ニュートン流動特性を示すのに必要な特別な分枝構造単位のみならず、反応時間と反応温度の間の特別な関係も開示されており、十分な数の枝分かれがこのように定義されたパラメータで生成され、その結果、ポリカーボネートの他の良好な特性も保持しながら顕著な非ニュートン流動特性が達成される。
【０００７】
本発明の目的は、界面重合ポリカーボネートに比べてレオロジー特性を有する溶融重合ポリカーボネートを提供することである。このポリカーボネートは、優れた色および色安定性を有する。
【０００８】
本発明の目的は、以下の式の限定値で定義されるずり流動化(shear thinning)比（ｙ）を有する、溶融重合ポリカーボネートによって達成される。
【数１】
2004523633.tif 000002
（式中、ｙは１以上であり、ａ、ｂおよびｃは定数であり、およびｃは０．３〜０．１、好ましくは０．２〜０．１、最も好ましくは約０．１であり、ｂは１４．８３１±０．０５〜０．０２、好ましくは±０．０４〜０．０２、最も好ましくは±約０．０２であり、およびａは０．１２６２±０．００５〜０．００３、好ましくは±０．００４〜０．００３、最も好ましくは±約０．００３であり、およびｘは、ポリカーボネートの相対粘度である。）
【０００９】
ずり流動化比は、流動特性を定量化するのに役立つ。ずり流動化比は、低いせん断速度での粘度と高いせん断速度での粘度の比として定義される。本発明によれば、ずり流動化比は、２８０℃で測定されるせん断速度５０秒−１での粘度とせん断速度５,０００秒−１での粘度の比である。
【００１０】
驚くことに、本発明において溶融重合（エステル交換法）により製造されるポリカーボネートは、枝分かれを生じさせる多官能構造単位を含有するが、それにもかかわらず界面重合で製造される線形ポリカーボネートと同程度の僅かな非ニュートン流動特性を示すことが分かった。このことは、既知の全ての溶融重合ポリカーボネートは線形のポリカーボネートよりも大変顕著な非流動特性を示すため、驚くべきことである。本発明のポリカーボネートは、射出成形中に優れた色安定性を発現する。
【００１１】
本発明の溶融重合ポリカーボネートは、式（１）で表される。
【化１】
2004523633.tif 000003
（式中、大括弧内は繰り返し構造単位を表し、Ｍは、Ａｒまたは多官能化合物Ａ、Ｂ、ＣもしくはＤ（ここでＡｒは式（２）：
【化２】
2004523633.tif 000004
で表される化合物または特に好ましくは式（３）：
【化３】
2004523633.tif 000005
で表される化合物であってよく、Ｚは、Ｃ１〜Ｃ８アルキリデンまたはＣ５〜Ｃ１２シクロアルキリデン、Ｓ、ＳＯ２または単結合を表し、Ｒは、置換もしくは非置換のフェニル、メチル、プロピル、エチル、ブチル、ＣｌまたはＢｒを表し、およびｎは、０、１または２であり、前記多官能化合物Ａは、式：
【化４】
2004523633.tif 000006
の化合物でありかつ前記ポリカーボネート中に１,５００ｐｐｍ未満、好ましくは１,０００ｐｐｍ以下、最も好ましくは約５００ｐｐｍ以下の量で含まれており、前記多官能化合物Ｂは、式：
【化５】
2004523633.tif 000007
の化合物でありかつ前記ポリカーボネート中に３５０ｐｐｍ未満、好ましくは２５０ｐｐｍ以下、最も好ましくは約１００ｐｐｍ以下のの量で含まれており、前記多官能化合物Ｃは、式：
【化６】
2004523633.tif 000008
の化合物でありかつ前記ポリカーボネート中に２００ｐｐｍ未満、好ましくは１５０ｐｐｍ以下、最も好ましくは約１００ｐｐｍ以下のの量で含まれており、前記多官能化合物Ｄは、式：
【化７】
2004523633.tif 000009
の化合物でありかつ前記ポリカーボネート中に７５０ｐｐｍ未満、好ましくは５００ｐｐｍ以下、最も好ましくは約３００ｐｐｍ以下のの量で含まれている。）であってよく、Ｙは、Ｈまたは式（４）：
【化８】
2004523633.tif 000010
の化合物であり、Ｒは、同一または異なって、Ｈ、Ｃ１〜Ｃ２０アルキル、Ｃ６Ｈ５またはＣ(ＣＨ３)２Ｃ６Ｈ５を表し、およびｎは０、１、２または３であってよく、ここでＸは、Ｙまたは−(ＭＯＣＯＯ)Ｙであり、前記ＭとＹは、前述と同じ意味を表し、またこれらの定義は、以降に挙げる化合物にも適用される。）
【００１２】
本発明のポリカーボネートは、ゲル浸透クロマトグラフィーで求められる重量平均分子量５,０００〜８０,０００、好ましくは１０,０００〜６０,０００、最も好ましくは１５,０００〜４０,０００を有していてよい。
【００１３】
Ａｒは、好ましくは以下の式：
【化９】
2004523633.tif 000011
のように定義される。多官能化合物Ａは、好ましくは以下の式に相当する。
【化１０】
2004523633.tif 000012
【００１４】
多官能化合物Ｂは、好ましくは以下の式に相当する。
【化１１】
2004523633.tif 000013
【００１５】
多官能化合物Ｃは、好ましくは以下の式に相当する。
【化１２】
2004523633.tif 000014
【００１６】
多官能化合物Ｄは、好ましくは以下の式に相当する。
【化１３】
2004523633.tif 000015
【００１７】
溶融エステル交換法による芳香族ポリカーボネートの調製は、公知であり、例えば、「シュネル(Schnell)」著、ケミストリー・アンド・フィジックス・オブ・ポリカーボネーツ(Chemistry andPhysics of Polycarbonates)、ポリマー・レヴューズ、第９巻、インターサイエンス・パブリッシャーズ、ニューヨーク、ロンドン、シドニー１９６４年、ディ・シー・プレヴォルセック(D. C. Prevorsek)、ビー・ティ・デボナ(B. T. Debona)およびワイ・ケステン(Y. Kesten)著、コーポレイト・リサーチ・センター、アライド・ケミカル・コーポレイション、モーリスタウン、ニュージャージー州07960、「シンセシス・オブ・ポリ（エステル）カーボネート・コポリマーズ(Synthesis of Poly(ester)carbonate Copolymers)」、ジャーナル・オブ・ポリマー・サイエンス、ポリマー・ケミストリー・エディション、第19巻、75〜90頁（1980年）、ディ・フライターグ(D. Freitag)、ユー・グリゴ(U. Grigo)、ピー・アール・ミュラー(P. R. Muller)、エヌ・ヌーヴェルン(N. Nouvertne)著、バイエル・アクチエンゲゼルシャフト、「ポリカーボネーツ(Polycarbonates)」、エンサイクロペディア・オブ・ポリマー・サイエンス・アンド・エンジニアリング、第11巻、第2版、1988年、648〜718頁、および最後に、デス・ユー・グリゴ、ケイ・キルヒナー(K. Kirchner)およびピー・アール・ミュラー著、「ポリカーボネート(Polycarbonate)」、ベッカー／ブラウン、クンシュトシュトッフ-ハンドブッフ(Kunststoff-Handbuch)、第3/1巻、ポリカーボネート、ポリアセタール、ポリエステル、セルロースエステル(Polycarbonate, polyacetale, Polyester, Celluloseester)、カール・ハンサー・フェルラーク、ミュンヘン、ウィーン1992年、117〜299頁に記載されている。
【００１８】
本発明のポリカーボネートは、ポリエステルカーボネートであってもよく、好適な触媒の存在下、好適なジフェノールと炭酸ジアリールエステルとの溶融エステル交換反応によって調製される。ポリカーボネートは、ヒドロキシまたはカーボネート末端基を含むカーボネートオリゴマーと好適なジフェノールおよびジアリールエステルとの縮合によって調製されてもよい。
【００１９】
好適な炭酸ジアリールエステルは、本発明では、ジ-Ｃ６〜Ｃ１４アリールエステル、好ましくはフェノールまたはアルキル置換フェノールのジエステル、すなわち、ジフェニルカーボネート、ジクレジルカーボネートおよびジ-4-tert-ブチルフェニルカーボネートである。ジフェニルカーボネートが最も好ましい。
【００２０】
好適なカーボネートオリゴマーは、分子量２２０〜１５,０００を有し、前記式（１）で示される。
【００２１】
好適なジ-Ｃ６〜Ｃ１４アリールエステルには、アリール置換基の混合物を含有する非対称ジアリールエステルも包含される。フェニルクレジルカーボネートおよび4-tert-ブチルフェニルカーボネートが最も好ましい。
【００２２】
好適なジアリールエステルには、ジ-Ｃ６〜Ｃ１４アリールエステル１個以上の混合物も包含される。最も好ましくは、ジフェニルカーボネートと、ジクレジルカーボネートと、ジ-4-tert-ブチルフェニルカーボネートとの混合物である。
【００２３】
ジフェノール１モルに対し、炭酸ジアリールエステルは、１．００〜１．３０モルの量、特に好ましくは１．０２〜１．２０モルの量、最も好ましくは１．０５〜１．１５モルの量で使用されてよい。
【００２４】
本発明の好適なジヒドロキシベンゼン化合物は、式（５）に対応するものである。
【化１４】
2004523633.tif 000016
式中、Ｒは、置換もしくは非置換のフェニル、メチル、プロピル、エチル、ブチル基、ＣｌまたはＢｒであり、ｎは０、１または２である。
【００２５】
最も好ましいジヒドロキシベンゼン化合物は、1,3-ジヒドロキシベンゼン、1,4-ジヒドロキシベンゼンおよび1,2-ジヒドロキシベンゼンである。
【００２６】
本発明において、好適なジフェノールは、式（６）に対応するものである。
【化１５】
2004523633.tif 000017
式中、Ｚは、Ｃ１〜Ｃ８アルキリデンもしくはＣ５〜Ｃ１２シクロアルキリデン、Ｓ、ＳＯ２または単結合であり、Ｒは、置換もしくは非置換のフェニル、メチル、プロピル、エチル、ブチル、ＣｌまたはＢｒであり、ｎは０、１または２である。
【００２７】
好ましいジフェノールは、4,4'-ジヒドロキシジフェニル、4,4'-ジヒドロキシジフェニルスルフィド、1,1-ビス-(4-ヒドロキシフェニル)-シクロヘキサン、1,2-ビス-(4-ヒドロキシフェニル)-ベンゼン、1,3-ビス-(4-ヒドロキシフェニル)-ベンゼン、1,4-ビス-(4-ヒドロキシフェニル)-ベンゼン、ビス-(4-ヒドロキシフェニル)-メタン、2,2-ビス-(4-ヒドロキシフェニル)-プロパン、2,4-ビス-(4-ヒドロキシフェニル)-2-メチルブタン、2,2-ビス-(3-メチル-4-ヒドロキシフェニル)-プロパン、2,2-ビス-(3-クロロ-4-ヒドロキシフェニル)-プロパン、ビス-(3,5-ジメチル-4-ヒドロキシフェニル)-メタン、2,2-ビス-(3,5-ジメチル-4-ヒドロキシフェニル)-プロパン、ビス-(3,5-ジメチル-4-ヒドロキシフェニル)-スルホン、ビス-(4-ヒドロキシフェニル)-スルホン、1,2-ビス-[2-(4-ヒドロキシフェニル)-イソプロピル]-ベンゼン、1,3-ビス-[2-(4-ヒドロキシフェニル)-イソプロピル]-ベンゼン、1,4-ビス-[2-(4-ヒドロキシフェニル)-イソプロピル]-ベンゼン、1,1-ビス-(4-ヒドロキシフェニル)-1-フェニルエタン、2,4-ビス-(4-ヒドロキシフェニル)-2-メチルブタン、2,2-ビス-(3,5-ジクロロ-4-ヒドロキシフェニル)-プロパン、2,2-ビス-(3,5-ジブロモ-4-ヒドロキシフェニル)-2-プロパンおよび1,1-ビス-(4-ヒドロキシフェニル)-3,3,5-トリメチルシクロヘキサンである。
【００２８】
最も好ましいジフェノールは、1,1-ビス-(4-ヒドロキシフェニル)-1-フェニルエタン、2,2-ビス-(4-ヒドロキシフェニル)-プロパン、4,4'-ジヒドロキシジフェニル、1,1-ビス-(4-ヒドロキシフェニル)-3,3,5-トリメチルシクロヘキサン、2,2-ビス-(3,5-ジブロモ-4-ヒドロキシフェニル)-プロパンおよび1,3-ビス-[2-(4-ヒドロキシフェニル)-イソプロピル]-ベンゼンである。
【００２９】
好適なジフェノールには、１以上のジフェノールの混合物も包含される。この混合物を使用すれば、コポリカーボネートが形成される。最も好ましい混合物は、1,3-ビス-[2-(4-ヒドロキシフェニル)-イソプロピル]-ベンゼン、1,1-ビス-(4-ヒドロキシフェニル)-3,3,5-トリメチル-シクロヘキサン、2,2-ビス-(4-ヒドロキシフェニル)-プロパン、4,4'-ジヒドロキシジフェニルおよび2,2-ビス-(3,5-ジブロモ-4-ヒドロキシフェニル)-プロパンである。
【００３０】
加えて、３個のフェノール性ＯＨ官能基を含有する化合物などの枝分かれ剤を添加してもよい。これは明らかにポリマーを枝分かれさせて、ポリマーの非ニュートン流動特性を高める。好適な枝分かれ剤には、フロログルシン、3,3-ビス-(3-メチル-4-ヒドロキシフェニル)-2-オキソ-2,3-ジヒドロインドール、4,6-ジメチル-2,4,6-トリス-(4-ヒドロキシフェニル)-ヘプテン-2、4,6-ジメチル-2,4,6-トリス-(4-ヒドロキシフェニル)-ヘプタン、1,3,5-トリス-(4-ヒドロキシフェニル)-ベンゼン、1,1,1-トリス-(4-ヒドロキシフェニル)-エタン、トリス-(4-ヒドロキシフェニル)-フェニルメタン、2,2-ビス[4,4-ビス-(4-ヒドロキシフェニル)-シクロヘキシル]-プロパン、2,4-ビス-(4-ヒドロキシフェニルイソプロピル)-フェノール、2,6-ビス-(2-ヒドロキシ-5'-メチルベンジル)-4-メチルフェノール、2-(4-ヒドロキシフェニル)-2-(2,4-ジヒドロキシフェニル)-プロパン、ヘキサキス-(4-(4-ヒドロキシフェニルイソプロピル)-フェニル)オルトテレフタレート、テトラキス-(4-ヒドロキシフェニル)-メタン、テトラキス-(4-(4-ヒドロキシフェニル-イソプロピル)-フェノキシ)-メタンおよび1,4-ビス-((4',4''-ジヒドロキシ-トリフェニル)-メチル)-ベンゼン、イサチンビスクレゾール、ペンタエリスリトール、2,4-ジヒドロキシ安息香酸、トリメシン酸およびシアヌール酸が包含される。
【００３１】
本発明のポリカーボネートを調製するのに好適な触媒は、例えば、式（７）で表されるものである。
【化１６】
2004523633.tif 000018
（式中、Ｒ１、Ｒ２、Ｒ３およびＲ４は、独立して、同一または異なって、Ｃ１〜Ｃ１８アルキレン、Ｃ６〜Ｃ１０アリールまたはＣ５〜Ｃ６シクロアルキルを表してよく、およびＸ−は、アニオンを表してよく、この場合、対応する酸−塩基対：
【化１７】
2004523633.tif 000019
のｐＫｂ値は１１未満である。）
【００３２】
好ましい触媒は、テトラフェニルホスホニウムフルオライド、テトラフェニルホスホニウムテトラフェニルボレートおよびテトラフェニルホスホニウムフェノラートである。最も好ましいのは、テトラフェニルホスホニウムフェノラートである。ホスホニウム塩触媒の好ましい量は、例えばジフェノール１モルにつき１０−２〜１０−８モルであり、触媒の最も好ましい量は、ジフェノール１モルにつき１０−４〜１０−６モルである。任意に、ホスホニウム塩に加えて、別の助触媒を使用して重合速度を高めてもよい。このような助触媒は、アルカリ金属およびアルカリ土類金属の塩を包含し、例えば、水酸化物、アルコキシドおよびアリールオキシドのリチウム、ナトリウムおよびカリウム塩が挙げられ、好ましくは水酸化物、アルコキシドまたはアリールオキシドのナトリウム塩である。水酸化ナトリウムおよびナトリウムフェノラートが最も好ましい。助触媒の量は、例えばナトリウム換算では１〜２００ｐｐｂ、好ましくは５〜１５０ｐｐｂ、最も好ましくは１０〜１２５ｐｐｂの範囲である。
【００３３】
ポリカーボネートは、１５０〜４００℃の温度で段階を追って行われる反応条件下で調製されてよい。各段階での滞留時間は１５分〜５時間および圧力は１０００〜０．０１ｍｂａｒである。
【００３４】
本発明は、本発明のポリカーボネートを含有するポリカーボネート組成物のみならず、前記組成物を含んで成る成形品も提供する。
【００３５】
本発明の組成物は、ポリカーボネートまたはポリエステルカーボネート以外に、別のポリマー成分および汎用の添加物を含有していてよい。使用できるポリマー成分は、例えば、スチレン／アクリル酸／ニトリルターポリマー（ＳＡＮ）、アクリル酸／ブタジエン／スチレンターポリマー（ＡＢＳ）、ポリ(メチルメタクリレート)（ＰＭＭＡ）、フッ素化ポリオレフィン（ＰＴＦＥ）、ポリフェニレンスルフィド（ＰＰＳ）、ポリエチレンやポリプロピレンおよびエチレン／プロピレンゴムなどのポリオレフィン、エポキシ樹脂、ポリブチレンテレフタレート（ＰＢＴ）、ポリエチレンテレフタレート（ＰＥＴ）、ポリシクロヘキセンジメタノール（ＰＣＴ）などのポリエステル、エチレングリコールとシクロヘキセンジメタノールテレフタル酸との、２成分比が１：４であるコポリエステル（ＰＣＧＴ）、エチレングリコールとシクロヘキセンジメタノールテレフタル酸との、２成分比が４：１であるコポリエステル（ＰＥＴＧ）、および界面法により生成される他のポリカーボネート、並びに前記成分の混合物である。更なる添加物は、離型剤、安定化剤、酸化防止剤、難燃剤、着色剤および顔料、帯電防止剤、核形成剤、滴り落ち防止剤(anti-trickle agents)、そして有機および無機フィラーおよび強化剤である。
【００３６】
本発明のポリカーボネートは、本発明の組成物中に、前記組成物の重量に対して好ましくは５〜９５重量％、特に好ましくは１０〜９０重量％、最も好ましくは２０〜８０重量％の量で含まれていてよい。本発明の組成物中の別のポリマー成分は、前記組成物の重量に対して好ましくは１〜６０重量％、特に好ましくは１〜４０重量％、最も好ましくは２〜３０重量％の量で含まれていてよい。
【００３７】
前記組成物は、フィラーおよび／または強化剤などの無機材料を、充填または強化された成形用組成物に対して６０重量％まで、好ましくは１０〜４０重量％含有していてよい。難燃剤は、本発明の組成物中に、前記組成物の重量に対して３５重量％まで、好ましくは１０〜２５重量％の量で含まれていてよい。
【００３８】
ポリカーボネート／ポリエステルカーボネート以外に、本発明の組成物中に含まれ得る前記のおよび更なる成分または添加物を以降に例を挙げて説明する。
【００３９】
これらの物質は、例えば、アディティヴズ・フォア・プラスチクス・ハンドブック(Additives for Plastics Handbook)、ジョン・マーフィー、1999年などの多くの刊行物に記載されており、また市販されている。
【００４０】
１．  好適な酸化防止剤は、例えば、以下のようなものを包含する。
１．１．  アルキル化モノフェノール、例えば、2,6-ジ-tert-ブチル-4-メチルフェノール、2-tert-ブチル-4,6-ジメチルフェノール、2,6-ジ-tert-ブチル-4-エチルフェノール、2,6-ジ-tert-ブチル-4-ｎ-ブチルフェノール、2,6-ジ-tert-ブチル-4-イソブチルフェノール、2,6-ジシクロペンチル-4-メチルフェノール、2-(α-メチル-シクロヘキシル)-4,6-ジメチルフェノール、2,6-ジオクタデシル-4-メチルフェノール、2,4,6-トリシクロヘキシルフェノール、2,6-ジ-tert-ブチル-4-メトキシメチルフェノール、ノニルフェノール、これらの側鎖が線形であるかまたは枝分かれしているもの（例えば、2,6-ジ-ノニル-4-メチルフェノール、2,4-ジメチル-6-(1'-メチルウンデシ-1'-イル)-フェノール、2,4-ジメチル-6-(1'-メチルヘプタデシ-1'-イル)-フェノール、2,4-ジメチル-6-(1'-メチルトリデシ-1'-イル)-フェノール）。
【００４１】
１．２．  アルキルチオメチルフェノール、例えば、2,4-ジオクチルチオメチル-6-tert-ブチルフェノール、2,4-ジオクチルチオメチル-6-メチルフェノール、2,4-ジオクチルチオメチル-6-エチルフェノール、2,6-ジドデシルチオメチル-4-ノニルフェノール。
【００４２】
１．３．  ヒドロキノンおよびアルキル化ヒドロキノン、例えば、2,6-ジ-tert-ブチル-4-メトキシフェノール、2,5-ジ-tert-ブチル-ヒドロキノン、2,5-ジ-tert-ブチル-ヒドロキノン、2,6-ジフェニル-4-オクタデシルオキシフェノール、2,6-ジ-tert-ブチルヒドロキノン、2,5-ジ-tert-ブチル-4-ヒドロキシアニソール、3,5-ジ-tert-ブチル-4-ヒドロキシアニソール、3,5-ジ-tert-ブチル-4-ヒドロキシフェニルステアレート、ビス-(3,5-ジ-tert-ブチル-4-ヒドロキシフェニル)アジペート。
【００４３】
１．４．  トコフェロール、例えば、α-トコフェロール、β-トコフェロール、γ-トコフェロール、δ-トコフェロールおよびこれらの混合物（ビタミンＥ）。
【００４４】
１．５．  ヒドロキシル化チオジフェニルエーテル、例えば、2,2'-チオ-ビス-(6-tert-ブチル-4-メチルフェノール)、2,2'-チオ-ビス-(4-オクチルフェノール)、4,4'-チオ-ビス-(6-tert-ブチル-3-メチルフェノール)、4,4'-チオ-ビス-(6-tert-ブチル-2-メチルフェノール)、4,4'-チオ-ビス-(3,6-ジ-sec-アミルフェノール)、4,4'-ビス-(2,6-ジメチル-4-ヒドロキシフェニル)ジスルフィド。
【００４５】
１．６．  アルキリデンビスフェノール、例えば、2,2'-メチレン-ビス-(6-tert-4-メチルフェノール)、2,2'-メチレン-ビス-(6-tert-ブチル-4-エチルフェノール)、2,2'-メチレン-ビス-[4-メチル-6-(α-メチルシクロヘキシル)-フェノール]、2,2'-メチレン-ビス-(4-メチル-6-シクロヘキシルフェノール)、2,2'-メチレン-ビス-(6-ノニル-4-メチルフェノール)、2,2'-メチレン-ビス-(4,6-ジ-tert-ブチルフェノール)、2,2'-エチリデン-ビス-(4,6-ジ-tert-ブチルフェノール)、2,2'-エチリデン-ビス-(6-tert-ブチル-4-イソブチルフェノール)、2,2'-メチレン-ビス-[6-(α-メチルベンジル)-4-ノニルフェノール]、2,2'-メチレン-ビス-[6-(α,α-ジメチルベンジル)-4-ノニルフェノール]、4,4'-メチレン-ビス-(2,6-ジ-tert-ブチルフェノール)、4,4'-メチレン-ビス-(6-tert-ブチル-2-メチルフェノール)、1,1-ビス-(5-tert-ブチル-4-ヒドロキシ-2-メチルフェニル)ブタン、2,6-ビス-(3-tert-ブチル-5-メチル-2-ヒドロキシベンジル)-4-メチルフェノール、1,1,3-トリス-(5-tert-ブチル-4-ヒドロキシ-2-メチルフェニル)-ブタン、1,1-ビス-(5-tert-ブチル-4-ヒドロキシ-2-メチルフェニル)-3-ｎ-ドデシルメルカプトブタン、エチレングリコールビス-[3,3-ビス-(3'-tert-ブチル-4'-ヒドロキシフェニル)-ブチレート]、ビス-(3-tert-ブチル-4-ヒドロキシ-5-メチルフェニル)-ジシクロペンタジエン、ビス-[2-(3'-tert-ブチル-2'-ヒドロキシ-5'-メチルベンジル)-6-tert-ブチル-4-メチルフェニル]テレフタレート、1,1-ビス-(3,5-ジメチル-2-ヒドロキシフェニル)-ブタン、2,2-ビス-(3,5-ジ-tert-ブチル-4-ヒドロキシフェニル)-プロパン、2,2-ビス-(5-tert-ブチル-4-ヒドロキシ-2-メチルフェニル)-4-ｎ-ドデシルメルカプトブタン、1,1,5,5-テトラ-(5-tert-ブチル-4-ヒドロキシ-2-メチルフェニル)-ペンタン。
【００４６】
１．７．  Ｏ-、Ｎ-およびＳ-ベンジル化合物、例えば、3,5,3',5'-テトラ-tert-ブチル-4,4'-ジヒドロキシジベンジルエーテル、オクタデシル-4-ヒドロキシ-3,5-ジメチルベンジルメルカプトアセテート、トリデシル-4-ヒドロキシ-3,5-ジ-tert-ブチルベンジルメルカプトアセテート、トリス-(3,5-ジ-tert-ブチル-4-ヒドロキシベンジル)アミン、ビス-(4-tert-ブチル-3-ヒドロキシ-2,6-ジメチルベンジル)-ジチオテレフタレート、ビス-(3,5-ジ-tert-ブチル-4-ヒドロキシベンジル)スルフィド、イソオクチル-3,5-ジ-tert-ブチル-4-ヒドロキシベンジルメルカプトアセテート。
【００４７】
１．８．  ヒドロキベンジル化マロン酸エステル(malonate)、例えば、ジオクタデシル-2,2-ビス-(3,5-ジ-tert-ブチル-2-ヒドロキシベンジル)マロネート、ジオクタデシル-2-(3-tert-ブチル-4-ヒドロキシ-5-メチルベンジル)マロネート、ジドデシルメルカプトエチル-2,2-ビス-(3,5-ジ-tert-ブチル-4-ヒドロキシベンジル)マロネート、ビス-[4-(1,1,3,3-テトラメチルブチル)フェニル]-2,2-ビス-(3,5-ジ-tert-ブチル-4-ヒドロキシベンジル)マロネート。
【００４８】
１．９．  芳香族ヒドロキシベンジル化合物、例えば、1,3,5-トリス-(3,5-ジ-tert-ブチル-4-ヒドロキシベンジル)-2,4,6-トリメチルベンゼン、1,4-ビス-(3,5-ジ-tert-ブチル-4-ヒドロキシベンジル)-2,3,5,6-テトラメチルベンゼン、2,4,6-トリス-(3,5-ジ-tert-ブチル-4-ヒドロキシベンジル)-フェノール。
【００４９】
１．１０．  トリアジン化合物、例えば、2,4,-ビス-(オクチルメルカプト)-6-(3,5-ジ-tert-ブチル-4-ヒドロキシアニリノ)-1,3,5-トリアジン、2-オクチルメルカプト-4,6-ビス-(3,5-ジ-tert-ブチル-4-ヒドロキシアニリノ)-1,3,5-トリアジン、2-オクチルメルカプト-4,6-ビス-(3,5-ジ-tert-ブチル-4-ヒドロキシフェノキシ)-1,3,5-トリアジン、2,4,6-トリス-(3,5-ジ-tert-ブチル-4-ヒドロキシフェノキシ)-1,2,3-トリアジン、1,3,5-トリス-(3,5-ジ-tert-ブチル-4-ヒドロキシベンジル)イソシアヌレート、1,3,5-トリス-(4-tert-ブチル-3-ヒドロキシ-2,6-ジメチルベンジル)イソシアヌレート、2,4,6-トリス-(3,5-ジ-tert-ブチル-4-ヒドロキシフェニルエチル)-1,3,5-トリアジン、1,3,5-トリス-(3,5-ジ-tert-ブチル-4-ヒドロキシフェニルプロピオイル)-ヘキサヒドロ-1,3,5-トリアジン、1,3,5-トリス-(3,5-ジシクロヘキシル-4-ヒドロキシベンジル)-イソシアヌレート。
【００５０】
１．１１．  アシルアミノフェノール、例えば、4-ヒドロキシラウルアニリド(4-hydroxylauranilide)、4-ヒドロキシテアルアニリド(4-hydroxytearanilide)、オクチル-Ｎ-(3,5-ジ-tert-ブチル-4-ヒドロキシフェニル)-カルバメート。
【００５１】
１．１２．  β-(3,5-ジ-tert-ブチル-4-ヒドロキシフェニル)プロピオン酸のエステルであって、１価または多価アルコール（例えば、メタノール、エタノール、ｎ-オクタノール、ｉ-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００５２】
１．１３．  β-(5-tert-ブチル-4-ヒドロキシ-3-メチルフェニル)プロピオン酸のエステルであって、１価または多価アルコール（例えば、メタノール、エタノール、ｎ-オクタノール、ｉ-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００５３】
１．１４．  β-(3,5-ジシクロヘキシル-4-ヒドロキシフェニル)プロピオン酸のエステルであって、１価または多価アルコール（例えば、メタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００５４】
１．１５．  3,5-ジ-tert-ブチル-4-ヒドロキシフェニル酢酸のエステルであって、１価または多価アルコール（例えば、メタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサ-ビシクロ[2.2.2]オクタン）とのエステル。
【００５５】
１．１６．  β-(3,5-ジ-tert-ブチル-4-ヒドロキシフェニル)プロピオン酸のアミド、例えば、Ｎ,Ｎ'-ビス-(3,5-ジ-tert-ブチル-4-ヒドロキシフェニルプロピオニル)-ヘキサメチレンジアミド、Ｎ,Ｎ'-ビス-(3,5-ジ-tert-ブチル-4-ヒドロキシフェニルプロピオニル)-トリメチレンジアミド、Ｎ,Ｎ'-ビス-(3,5-ジ-tert-ブチル-4-ヒドロキシフェニルプロピオニル)ヒドラジド、Ｎ,Ｎ'-ビス-[2-(3-[3,5-ジ-tert-ブチル-4-ヒドロキシフェニル]プロピオニルオキシ)-エチル]オキサミド（ユニロイヤル(Uniroyal)製Naugard(登録商標)ＸＬ-１）。
【００５６】
１．１７．  アスコルビン酸（ビタミンＣ）
【００５７】
１．１８．  アミノ酸化防止剤、例えば、Ｎ,Ｎ'-ジイソプロピル-ｐ-フェニレンジアミン、Ｎ,Ｎ'-ジ-sec-ブチル-ｐ-フェニレンジアミン、Ｎ,Ｎ'-ビス-(1,4-ジメチルペンチル)-ｐ-フェニレンジアミン、Ｎ,Ｎ'-ビス-(1-エチル-3-メチルペンチル)-ｐ-フェニレンジアミン、Ｎ,Ｎ'-ビス-(1-メチルヘプチル)-ｐ-フェニレンジアミン、Ｎ,Ｎ'-ジシクロヘキシル-ｐ-フェニレンジアミン、Ｎ,Ｎ'-ジフェニル-ｐ-フェニレンジアミン、Ｎ,Ｎ'-ビス-(2-ナフチル)-ｐ-フェニレンジアミン、Ｎ-イソプロピル-Ｎ'-フェニル-ｐ-フェニレンジアミン、Ｎ-(1,3-ジメチルブチル)-Ｎ'-フェニル-ｐ-フェニレンジアミン、Ｎ-(1-メチル-ヘプチル)-Ｎ'-フェニル-ｐ-フェニレンジアミン、Ｎ-シクロヘキシル-Ｎ'-フェニル-ｐ-フェニレンジアミン、4-(ｐ-トルエンスルファモイル)-ジフェニルアミン、Ｎ,Ｎ'-ジメチル-Ｎ,Ｎ'-ジ-sec-ブチル-ｐ-フェニレンジアミン、ジフェニルアミン、Ｎ-アリルジフェニルアミン、4-イソプロポキシジフェニルアミン、Ｎ-フェニル-1-ナフチルアミン、Ｎ-(4-tert-オクチルフェニル)-1-ナフチルアミン、Ｎ-フェニル-2-ナフチルアミン、オクチル化ジフェニルアミン（例えば、ｐ,ｐ'-ジ-tert-オクチルジフェニルアミン、4-ｎ-ブチルアミノフェノール、4-ブチリルアミノフェノール、4-ノナノイル-アミノフェノール、4-ドデカノイルアミノフェノール、4-オクタデカノイルアミノフェノール、ビス-(4-メトキシフェニル)-アミン、2,6-ジ-tert-ブチル-4-ジメチルアミノメチルフェノール、2,4'-ジアミノジフェニルメタン、4,4'-ジアミノジフェニルメタン、Ｎ,Ｎ,Ｎ',Ｎ'-テトラメチル-4,4'-ジアミノジフェニルメタン、1,2-ビス-[(2-メチルフェニル)-アミノ]-エタン、1,2-ビス-(フェニルアミノ)-プロパン、(ｏ-トルイル)-ビグアニド、ビス-[4-(1',3'-ジメチルブチル)-フェニル]-アミン、tert-オクチル化Ｎ-フェニル-1-ナフチルアミン）、モノ-およびジ-アルキル化tert-ブチル／tert-オクチルジフェニルアミンの混合物、モノ-およびジ-アルキル化ノニルジフェニルアミンの混合物、モノ-およびジ-アルキル化ドデシルジフェニルアミンの混合物、モノ-およびジ-アルキル化イソプロピル／イソへキシルジフェニルアミンの混合物、モノ-およびジ-アルキル化tert-ブチルジフェニルアミンの混合物、2,3-ジヒドロ-3,3-ジメチル-4Ｈ-1,4-ベンゾチアジン、フェノチアジン、モノ-およびジ-アルキル化tert-ブチル／tert-オクチルフェノチアジンの混合物、モノ-およびジ-アルキル化tert-オクチルフェノチアジンの混合物、Ｎ-アリルフェノチアジン、Ｎ,Ｎ,Ｎ',Ｎ'-テトラフェニル-1,4-ジアミノブ-2-テン、Ｎ,Ｎ'-ビス-(2,2,6,6-テトラメチルピペリジ-4-イル)-ヘキサメチレンジアミン、ビス-(2,2,6,6-テトラメチルピペリジ-4-イル)セバケート、2,2,6,6-テトラメチルピペリジ-4-ノン、2,2,6,6-テトラメチルピペリジ-4-ノール。これらの化合物は、単独でまたは混合物として使用してよい。
【００５８】
１．１９．  好適なチオ相乗剤(thiosynergists)は、例えば、ジラウリルチオジプロピオネートおよび／またはジステアリルチオジプロピオネートである。
【００５９】
２．  ＵＶ−吸収剤および光安定化剤は、本発明の組成物中、前記組成物の重量に対して０．１〜１５重量％、好ましくは３〜８重量％の量で使用してよい。好適なＵＶ吸収剤および光安定化剤は、例えば、以下のものである。
【００６０】
２．１．  2-(2'-ヒドロキシフェニル)-ベンゾトリアゾール、例えば、2-(2'-ヒドロキシ-5'-メチルフェニル)-ベンゾトリアゾール、2-(3',5'-ジ-tert-ブチル-2'-ヒドロキシフェニル)-ベンゾトリアゾール、2-(5'-tert-ブチル-2'-ヒドロキシフェニル)-ベンゾトリアゾール、2-(2'-ヒドロキシ-5'-(1,1,3,3-テトラメチルブチル)-フェニル)-ベンゾトリアゾール、2-(3',5'-ジ-tert-ブチル-2'-ヒドロキシフェニル)-5-クロロベンゾトリアゾール、2-(3'-tert-ブチル-2'-ヒドロキシ-5'-メチルフェニル)-5-クロロベンゾトリアゾール、2-(3'-sec-ブチル-5'-tert-ブチル-2'-ヒドロキシフェニル)-ベンゾトリアゾール、2-(2'-ヒドロキシ-4'-オクチルオキシフェニル)-ベンゾトリアゾール、2-(3',5'-ジ-tert-アミル-2'-ヒドロキシフェニル)-ベンゾトリアゾール、2-(3',5'-ビス-(α,α-ジメチルベンジル)-2'-ヒドロキシフェニル)-ベンゾトリアゾール、2-(3'-tert-ブチル-2'-ヒドロキシ-5'-(2-オクチルオキシカルボニルエチル)-フェニル-5-クロロベンゾトリアゾール、2-(3'-tert-ブチル-5'-[2-(2-エチルへキシルオキシ)-カルボニルエチル]-2'-ヒドロキシフェニル)-5-クロロベンゾトリアゾール、2-(3'-tert-ブチル-2'-ヒドロキシ-5'-(2-メトキシカルボニルエチル)-フェニル)-5-クロロベンゾトリアゾール、2-(3'-tert-ブチル-2'-ヒドロキシ-5'-(2-メトキシカルボニルエチル)-フェニル)-ベンゾトリアゾール、2-(3'-tert-ブチル-2'-ヒドロキシ-5'-(2-オクチルオキシカルボニルエチル)-フェニル)-ベンゾトリアゾール、2-(3'-tert-ブチル-5'-[2-(2-エチルヘキシルオキシ)-カルボニルエチル]-2'-ヒドロキシフェニル)-ベンゾトリアゾール、2-(3'-ドデシル-2'-ヒドロキシ-5'-メチルフェニル)-ベンゾトリアゾール、2-(3'-tert-ブチル-2'-ヒドロキシ-5'-(2-イソオクチルオキシカルボニルエチル)-フェニルベンゾトリアゾール、2,2'-メチレン-ビス-[4-(1,1,3,3-テトラメチルブチル)-6-ベンゾトリアゾール-2-イルフェノール]、および2-[3'-tert-ブチル-5'-(2-メトキシカルボニルエチル)-2'-ヒドロキシフェニル]-2Ｈ-ベンゾトリアゾールとポリエチレングリコール300とのエステル交換反応生成物、そして、[Ｒ-ＣＨ２ＣＨ２-ＣＯＯ-ＣＨ２ＣＨ２]２で表されるものであって、Ｒが3'-tert-ブチル-4'-ヒドロキシ-5'-2Ｈ-ベンゾトリアゾール-2-イルフェニルであるもの、2-[2'-ヒドロキシ-3'-(α,α-ジメチルベンジル)-5'-(1,1,3,3-テトラメチルブチル)-フェニル]-ベンゾトリアゾール、2-[2'-ヒドロキシ-3'-(1,1,3,3-テトラメチルブチル)-5'-(α,α-ジメチルベンジル)-フェニル]-ベンゾトリアゾール）。
【００６１】
２．２．  2-ヒドロキシベンゾフェノン、例えば、4-ヒドロキシ-、4-メトキシ-、4-オクチロキシ-、4-デシルオキシ-、4-ドデシルオキシ-、4-ベンジルオキシ-、4,2',4'-トリヒドロキシ-および2'-ヒドロキシ−4,4'-ジメトキシ-誘導体。
【００６２】
２．３．  置換および非置換安息香酸のエステルであって、例えば、4-tert-ブチルフェニルサリチル酸エステル、フェニルサリチル酸エステル、オクチルフェニルサリチル酸エステル、ビベンゾイルレゾルシノール、ビス-(4-tert-ブチルベンゾイル)-レゾルシノール、ベンゾイルレゾルシノール、2,4-ジ-tert-ブチルフェニル-3,5-ジ-tert-ブチル4-ヒドロキシ安息香酸エステル、ヘキサデシル-3,5-ジ-tert-ブチル-4-ヒドロキシ安息香酸エステル、オクタデシル-3,5-ジ-tert-ブチル4-ヒドロキシ安息香酸エステル、2-メチル-4,6-ジ-tert-ブチルフェニル-3.5-ジ-tert-ブチル4-ヒドロキシ安息香酸エステル。
【００６３】
２．４．  アクリル酸エステル、例えば、エチル-α-シアン-β,β-ジフェニルアクリレート、イソオクチル-α-シアン-β,β-ジフェニルアクリレート、メチル-α-カルボメトキシ桂皮酸エステル、メチル-α-シアン-β-メチル-ｐ-メトキシ桂皮酸エステル、ブチル-α-シアン-β-メチル-ｐ-メトキシ桂皮酸エステル、メチル-α-カルボメトキシ-ｐ-メトキシ桂皮酸エステルおよびＮ-(β-カルボメトキシ-β-シアンビニル)-2-メチルインドリン。
【００６４】
２．５．  ニッケル化合物、例えば、2,2'-チオビス-[4-(1,1,3,3-テトラメチルブチル)-フェノール]との１：１または１：２錯体などのニッケル錯体であって、ｎ-ブチルアミン、トリエタノールアミンまたはＮ-シクロヘキシルジエタノールアミンなどの別のリガンドを含むまたは含まないもの、ニッケルジブチルジチオカルバメート、モノアルキルエステルのニッケル塩であって、例えば、4-ヒドロキシ-3,5-ジ-tert-ブチルベンジルホスホン酸のメチルまたはエチルエステル、2-ヒドロキシ-4-メチルフェニルウンデシルケトキシムなどのケトキシムのニッケル錯体、1-フェニル-4-ラウロイル-5-ヒドロキシピラゾールのニッケル錯体であって、別のリガンドを含むまたは含まないもの。
【００６５】
２．６．立体障害アミン、例えば、ビス-(2,2,6,6-テトラメチル-4-ピペリジル)セバシン酸エステル、ビス-(2,2,6,6-テトラメチル-4-ピペリジル)コハク酸エステル、ビス-(1,2,2,6,6-ペンタメチル-4-ピペリジル)セバシン酸エステル、ビス-(1-オクチロキシ-2,2,6,6-テトラメチル-4-ピペリジル)セバシン酸エステル、ビス-(1,2,2,6,6-ペンタメチル-4-ピペリジル)、ｎ-ブチル-3,5-ジ-tert-ブチル-4-ヒドロキシ-ベンジルマロン酸エステル、1-(2-ヒドロキシエチル)-2,2,6,6-テトラメチル-4-ヒドロキシピペリジンとコハク酸との縮合物、Ｎ,Ｎ'-ビス-(2,2,6,6-テトラメチル-4-ピペリジル)-ヘキサメチレンジアミンと4-tert-オクチルアミノ-2,6-ジ-クロロ-1,3,5-トリアジンとの直鎖または環式縮合物、トリス-(2,2,6,6-テトラメチル-4-ピペリジル)-ニトリロトリアセテート、テトラキス-(2,2,6,6-テトラメチル-4-ピペリジル)-1,2,3,4-ブタンテトラカルボキシレート、1,1'-(1,2-エタンジイル)-ビス-(3,3,5,5-テトラメチルピペラジノン)、4-ベンゾイル-(2,2,6,6-テトラメチルピペリジン、4-ステアリルオキシ-2,2,6,6-テトラメチルピペリジン、ビス-(1,2,2,6,6-ペンタメチルピペリジル)-2-ｎ-ブチル-2-(2-ヒドロキシ-3,5-ジ-tert-ブチルベンジル)マロン酸エステル、3-ｎ-オクチル-7,7,9,9-テトラメチル-1,3,8-トリアザスピロ[4.5]デカン-2,4-ジオン、ビス-(1-オクチルオキシ-2,2,6,6-テトラメチルピペリジル)セバシン酸エステル、ビス-(1-オクチルオキシ-2,2,6,6-テトラメチルピペリジル)コハク酸エステル、Ｎ,Ｎ'-ビス-(2,2,6,6-テトラメチル-4-ピペリジル)-ヘキサメチレンジアミンと4-モルホリノ-2,6-ジクロロ-1,3,5-トリアジンとの直鎖または環式縮合物、2-クロロ-4,6-ビス-(4-ｎ-ブチルアミノ-2,2,6,6-テトラメチルピペリジル)-1,3,5-トリアジンと1,2-ビス-(3-アミノプロピルアミノ)-エタンとの縮合物、2-クロロ-4,6-ビス-(4-ｎ-ブチルアミノ-1,2,2,6,6-ペンタメチルピペリジル)-1,3,5-トリアジンと1,2-ビス-(3-アミノプロピルアミノ)-エタンとの縮合物、8-アセチル-3-ドデシル-7,7,9,9-テトラメチル-1,3,8-トリアザスピロ[4.5]-デカン-2,4-ジオン、3-ドデシル-1-(2,2,6,6-テトラメチル-4-ピペリジル)-ピロリジン-2,5-ジオン、3-ドデシル-1-(1,2,2,6,6-ペンタメチル-4-ピペリジル)-ピロリジン-2,5-ジオン、4-ヘキサデシルオキシ-2,2,6,6-テトラメチルピペリジンと4-ステアリルオキシ-2,2,6,6-テトラメチルピペリジンとの混合物、Ｎ,Ｎ'-ビス-(2,2,6,6-テトラメチル-4-ピペリジル)-ヘキサメチレンジアミンと4-シクロヘキシルアミノ-2,6-ジクロロ-1,3,5-トリアジンとの縮合生成物、1,2-ビス-(3-アミノプロピルアミノ)-エタンと2,4,6-トリクロロ-1,3,5-トリアジンと更に4-ブチルアミノ-2,2,6,6-テトラメチルピペリジンとの縮合生成物（ＣＡＳ標準No.[136504-96-6]）、Ｎ-(2,2,6,6-テトラメチル-4-ピペリジル)-ｎ-ドデシルスクシンイミド、Ｎ-(1,2,2,6,6-ペンタメチル-4-ピペリジル)-ｎ-ドデシルスクシンイミド、2-ウンデシル-7,7,9,9-テトラメチル-1-オキサ-3,8-ジアザ-4-オキソスピロ[4.5]デカン、7,7,9,9-テトラメチル-2-シクロウンデシル-1-オキサ-3,8-ジアザ-4-オキソスピロ[4.5]デカンとエピクロロヒドリンとの反応生成物、1,1-ビス-(1,2,2,6,6-ペンタメチル-4-ピペリジルオキシカルボニル)-2-(4-メトキシフェニル)-エタン、Ｎ,Ｎ'-ビス-(ホルミル)-Ｎ,Ｎ'-ビス-(2,2,6,6-テトラメチル-4-ピペリジル)-ヘキサメチレンジアミン、4-メトキシメチレンマロン酸と1,2,2,6,6-ペンタメチル-4-ヒドロキシピペリジンとのジエステル、ポリ[メチルプロピル-3-オキシ-4-(2,2,6,6-テトラメチル-4-ピペリジル)-シロキサン]、無水マレイン酸／α-オレフィンコポリマーと2,2,6,6-テトラメチル-4-アミノピペリジンまたは1,2,2,6,6-ペンタメチル-4-アミノピペリジンとの反応生成物。
【００６６】
２．７．  オキサミド、例えば、4,4'-ジオクチルオキシオキサニリド、2,2'-ジエトキシオキサニリド、2,2'-ジオクチルオキシ-5,5'-ジ-tert-ブトキサニリド、2,2'-ジドデシルオキシ-5,5'-ジ-tert-ブトキサニリド、2-エトキシ-2'-エチルオキサニリド、Ｎ,Ｎ'-ビス(3-ジメチルアミノプロピル)-オキサミド、2-エトキシ-5-tert-ブチル-2'-エトキサニリドおよびこれと2-エトキシ-2'-エチル-5,4'-ジ-tert-ブトキサニリドとの混合物、ｏ-およびｐ-メトキシ二置換オキサニリドの混合物およびｏ-およびｐ-エトキシ二置換オキサニリドの混合物。
【００６７】
２．８．  2-(2-ヒドロキシフェニル)-1,3,5-トリアジン、例えば、2,4,6-トリス-(2-ヒドロキシ-4-オクチルオキシフェニル)-1,3,5-トリアジン、2-(2-ヒドロキシ-4-オクチルオキシフェニル)-4,6-ビス-(2,4-ジメチルフェニル)-1,3,5-トリアジン、2-(2,4-ジヒドロキシフェニル)-4,6-ビス-(2,4-ジメチルフェニル)-1,3,5-トリアジン、2,4-ビス-(2-ヒドロキシ-4-プロピルオキシフェニル)-6-(2,4-ジメチルフェニル)-1,3,5-トリアジン、2-(2-ヒドロキシ-4-オクチルオキシフェニル)4,6-ビス-(4-メチルフェニル)-1,3,5-トリアジン、2-(2-ヒドロキシ-4-ドデシルオキシフェニル)-4,6-ビス-(2,4-ジメチルフェニル)-1,3,5-トリアジン、2-(2-ヒドロキシ-4-トリデシルオキシフェニル)-4,6-ビス-(2,4-ジメチルフェニル)-1,3,5-トリアジン、2-[2-ヒドロキシ-4-(2-ヒドロキシ-3-ブチロキシプロポキシ)-フェニル]-4,6-ビス-(2,4-ジメチル)-1,3,5-トリアジン、2-[2-ヒドロキシ-4-(2-ヒドロキシ-3-オクチルオキシプロピルオキシ)-フェニル]-4,6-ビス-(2,4-ジメチル)-1,3,5-トリアジン、2-[4-(ドデシルオキシ/トリデシルオキシ-2-ヒドロキシプロポキシ)-2-ヒドロキシフェニル]-4,6-ビス-(2,4-ジメチルフェニル)-1,3,5-トリアジン、2-[2-ヒドロキシ-4-(2-ヒドロキシ-3-ドデシルオキシプロポキシ)-フェニル]-4,6-ビス-(2,4-ジメチルフェニル)-1,3,5-トリアジン、2-(2-ヒドロキシ-4-へキシルオキシ)-フェニル-4,6-ジフェニル)-1,3,5-トリアジン、2-(2-ヒドロキシ-4-メトキシフェニル)-4,6-ジフェニル)-1,3,5-トリアジン、2,4,6-トリス-[2-ヒドロキシ-4-(3-ブトキシ-2-ヒドロキシプロポキシ)-フェニル]-1,3,5-トリアジン、2-(2-ヒドロキシフェニル)-4-(4-メトキシフェニル)-6-フェニル-1,3,5-トリアジン、2-{2-ヒドロキシ-4-[3-(2-エチルヘキシル-1-オキシ)-2-ヒドロキシプロピルオキシ]-フェニル}-4,6-ビス-(2,4-ジメチルフェニル)-1,3,5-トリアジン。
これらの化合物は単独でまたは混合物として使用されてよい。
【００６８】
３．  好適な金属不活性化剤は、例えば、Ｎ,Ｎ'-ジフェニルオキシアミド、Ｎ-サリシルアル-Ｎ'-サリシルオイルヒドラジン(N-salicylal-N'-salicyloyl hydrazine)、Ｎ,Ｎ'-ビス-(サリシルオイル)ヒドラジン、Ｎ,Ｎ'-ビス-(3,5-ジ-tert-ブチル-4-ヒドロキシフェニルプロピオニル)ヒドラジン、3-サリシルオイルアミノ-1,2,4-トリアゾール、ビス-(ベンジリデン)-オキサリルジヒドラジド、オキサニリド、イソフタロイルジヒドラジド、セバコイルビスフェニルヒドラジド、Ｎ,Ｎ'-ジアセチルアジポイルジヒドラジド、Ｎ,Ｎ'-ビス-(サリシルオイル)-オキサリルジヒドラジド、Ｎ,Ｎ'-ビス-(サリシルオイル)-チオプロピオニルジヒドラジドである。これらの化合物は単独でまたは混合物として使用されてよい。
【００６９】
４．  安定化剤として好適な亜リン酸エステル(phosphites)およびホスホニトは、例えば、トリフェニルホスファイト、ジフェニルアルキルホスファイト、フェニルジアルキルホスファイト、トリス(ノニルフェニル)ホスファイト、トリラウリルホスファイト、トリオクタデシルホスファイト、ジステアリルペンタエリスリトールジホスファイト、トリス(2,4-ジ-tert-ブチルフェニル)ホスファイト、ジイソデシルペンタエリスリトールジホスファイト、ビス-(2,4-ジ-tert-ブチルフェニル)ペンタエリスリトールジホスファイト、ビス(2,6-ジ-tert-ブチル-4-メチルフェニル)ペンタエリスリトールジホスファイト、ジイソデシルオキシペンタエリスリトールジホスファイト、ビス(2,4-ジ-tert-ブチル-6-メチルフェニル)ペンタエリスリトールジホスファイト、ビス(2,4,6-トリス(tert-ブチルフェニル)ペンタエリスリトールジホスファイト、トリステアリルソルビットトリホスファイト、テトラキス(2,4-ジ-tert-ブチルフェニル)-4,4'-ビフェニレンジホスホニト、6-イソオクチルオキシ-2,4,8,10-テトラ-tert-ブチル-12Ｈ-ジベンズ[d,g]-1,3,2-ジオキサホスホシン、6-フルオロ-2,4,8,10-テトラ-tert-ブチル-12-メチル-ジベンズ[d,g]-1,3,2-ジオキサホスホシン、ビス(2,4-ジ-tert-ブチル-6-メチルフェニル)メチルホスファイト、ビス-(2,4-ジ-tert-ブチル-6-メチルフェニル)エチルホスファイト、6-フルオロ-2,4,8,10-テトラ-tert-ブチル-12-メチルジベンズ[d,g]-1,3,2-ジオキサホスホシン、2,2',2''-ニトリロ[トリエチルトリス(3,3',5,5'-テトラ-tert-ブチル-1,1'-ビフェニル-2,2'-ジイル)ホスファイト]、2-エチル-ヘキシル(3,3',5,5'-テトラ-tert-ブチル-1,1'-ビフェニル-2,2'-ジイル)ホスファイト、5-ブチル-5-エチル-2-(2,4,6-トリ-tert-ブチルフェノキシ)-1,3,2-ジオキサホスフィランを包含する。これらの化合物は単独でまたは混合物として使用されてよい。
【００７０】
トリス-(2,4-ジ-tert-ブチルフェニル)ホスファイト（チバ-ガイギー社製Irgafos(登録商標)168）、トリフェニルホスフィン、または(2,4,6-トリ-tert-ブチルフェニル)-(2-ブチル-2-エチル-プロパン-1,3-ジイル)ホスファイト（ジーイー・スペシャルティ・ケミカルズ(GE Specialty Chemicals)社製Ultranox(登録商標)641）が特に好ましい。
【００７１】
好適な亜リン酸エステルおよびホスホニトの例は、以下のものも包含する。
【００７２】
【化１８】
2004523633.tif 000020
【００７３】
５．好適な過酸化物トラップは、例えば、β-チオジプロピオン酸のエステルを包含し、例えば、ラウリル-、ステアリル-、ミリスチル-もしくはトリデシル-エステル、メルカプトベンズイミダゾール、または2-メルカプトベンズイミダゾールの亜鉛塩、ジブチルジチオカルバミン酸亜鉛塩、ジオクタデシルジスルフィド、ペンタエリスリトールテトラキス(ドデシルメルカプト)プロピオネートが挙げられる。これらの化合物は単独でまたは混合物として使用されてよい。
【００７４】
６．  好適な塩基性助安定化剤は、例えば、メラミン、ポリビニルピロリドン、ジシアンジアミド、トリアリルシアヌレート、尿素誘導体、ヒドラジン誘導体、アミン、ポリアミド、ポリウレタン、高級の脂肪酸のアルカリ金属塩およびアルカリ土類金属塩（例えば、ステアリン酸カルシルム、ステアリン酸亜鉛、ベヘン酸マグネシウム、ステアリン酸マグネシウム、リシノール酸ナトリウムおよびパルミチン酸カリウム）、アンチモンピロカテコラートまたは亜鉛ピロカテコラートである。これらの化合物は単独でまたは混合物として使用されてよい。
【００７５】
７．  好適な核形成剤は、例えば、タルク、金属酸化物（例えば、二酸化チタンまたは酸化マグネシウム）、リン酸塩、炭酸塩または硫酸塩、好ましくはこれらのアルカリ土類金属塩などの無機物質や、モノ-もしくはポリ-カルボン酸およびこれらの塩（例えば、4-tert-ブチル安息香酸、アジピン酸、ジフェニル酢酸、コハク酸ナトリウムまたは安息香酸ナトリウム）などの有機化合物、そしてイオン性コポリマー（イオノマー）などのポリマー化合物である。1,3：2,4-ビス-(3',4'-ジメチルベンジリデン)-ソルビトール、1,3：2,4-ジ(パラメチルジベンジリデン)-ソルビトールおよび1,3：2,4-ジ(ベンジリデン)-ソルビトールが特に好ましい。これらの化合物は単独でまたは混合物として使用されてよい。
【００７６】
８．  好適なフィラーおよび強化剤は、例えば、炭酸カルシウム、ケイ酸塩、ガラス繊維、ガラス玉、石綿、タルク、カオリン、マイカ、硫酸バリウム、金属酸化物および金属水酸化物、カーボンブラック、グラファイト、桂灰石、およびおが屑や他の天然生成物の繊維、合成繊維である。これらの化合物は単独でまたは混合物として使用されてよい。
【００７７】
８．  好適な他の添加物は、例えば、可塑剤、潤滑剤、乳化剤、顔料、粘度調節剤、触媒、流動制御剤、蛍光増白剤、難燃剤、帯電防止剤および膨張剤である。
【００７８】
１０．  好適なベンゾフラノンおよびインドリノンは、例えば、米国特許第4,325,863号公報、同第4,338,244号公報、同第5,175,312号公報、同第5,216,052号公報、同第5,252,643号公報、独国特許発明第Ａ4316611号公報、同第Ａ4316622号公報、同第Ａ4316876号公報、欧州特許出願公開第Ａ0589839号公報または同第Ａ0591102号公報に記載されているもの、あるいは3-[4-(2-アセトキシエトキシ)-フェニル]-5,7-ジ-tert-ブチル-ベンゾフラ-2-ノン、5,7-ジ-tert-ブチル-3-[4-(2-ステアロイルオキシエトキシ)-フェニル]-ベンゾフラ-2-ノン、3,3'-ビス-[5,7-ジ-tert-ブチル-3-(4-[2-ヒドロキシエトキシ]-フェニル)-ベンゾフラ-2-ノン]、5,7-ジ-tert-ブチル-3-[4-エトキシフェニル)-ベンゾフラ-2-ノン、3-(4-アセトキシ-3,5-ジメチルフェニル)-5,7-ジ-tert-ブチルベンゾフラ-2-ノン、3-(3,5-ジメチル-4-ピバロイルオキシフェニル)-5,7-ジ-tert-ブチルベンゾフラ-2-ノン、3-(3,4-ジメチルフェニル)-5,7-ジ-tert-ブチルベンゾフラ-2-ノン、3-(2,3-ジメチルフェニル)-5,7-ジ-tert-ブチルベンゾフラ-2-ノン、
【化１９】
2004523633.tif 000021
などのラクトン系酸化防止剤である。前記化合物は、例えば、酸化防止剤として作用する。これらの化合物は単独でまたは混合物として使用されてよい。
【００７９】
１１．  好適な蛍光性可塑剤は、「プラスチクス・アディティヴズ・ハンドブック(Plastics Additives Handbook)」、アール・ゲヒターおよびエイチ・ミュラー編、ハンサー・フェルラーク、第3版、1990年、775〜789頁に列記されているものである。
【００８０】
１２．  好適な離型剤は、脂肪酸と脂肪アルコールとのエステルであって、例えば、ペンタエリスリチルテトラステアレートおよびグリセリンモノステアレートである。これらは、単独でまたは混合物として、好ましくは前記組成物の重量に対して０．０２〜１重量％の量で使用される。
【００８１】
１３．  好適な難燃剤は、リン酸エステル、すなわち、トリフェニルホスフェート、レゾルシノール二リン酸エステル、臭素化リン酸エステル、臭素化オリゴカーボネートなどの臭素含有化合物およびポリカーボネート、並びにＣ４Ｆ９ＳＯ３−Ｎａ＋などの塩である。
【００８２】
１４．  好適な衝撃変性剤は、グラフト化スチレン／アクリロニトリルまたはメチルメタクリレートを含むブタジエンゴム、グラフト化無水マレイン酸を含むエチレン／プロピレンゴム、グラフト化メチルメタクリレートまたはスチレン／アクリロニトリルを含むエチル-およびブチル-アクリレートゴム、グラフト化メチルメタクリレートまたはスチレン／アクリロニトリルを含む浸透性シロキサンおよびアクリレートネットワークである。
【００８３】
１５．  好適なポリマーは、ＳＡＮ、ＡＢＳ、ＰＭＭＡ、ＰＴＦＥ、ＰＳＵ、ＰＰＳ、ポリエチレン、ポリプロピレンおよびエチレン／プロピレンゴムなどのポリオレフィン、エポキシ樹脂、ＰＢＴ、ＰＥＴ、ＰＣＴ、ＰＣＴＧおよびＰＥＴＧなどのポリエステル、および界面法で生成される他のポリカーボネートである。
【００８４】
１６．  好適な帯電防止剤は、スルホン酸塩であり、例えば、Ｃ１２Ｈ２５ＳＯ３−またはＣ８Ｆ１７ＳＯ３−のテトラエチルアンモニウム塩である。
【００８５】
１７．  好適な着色剤は、顔料、並びに有機および無機染料を包含する。
【００８６】
１８．  エポキシ基を含有する化合物、例えば、3,4-エポキシシクロヘキシルメチル-3,4-エポキシシクロヘキシルカルボキシレート、グリシジルメタクリレートとエポキシシランとのコポリマー。
【００８７】
１９．  無水物基を含有する化合物、例えば、無水マレイン酸、無水コハク酸、無水安息香酸および無水フタル酸。
【００８８】
前記１８および１９群の化合物は、溶融安定化剤として作用する。これらの化合物は単独でまたは混合物として使用されてよい。
【００８９】
本発明の組成物（成形用組成物）は、関連成分を公知の方法で混合し、約２００℃の温度、例えば、２００℃〜３００℃の温度において内部混練機、押出機および二軸スクリューなどの汎用の装置内で溶融コンパウンド化および溶融押出しすることによって調製される。各成分の混合は、連続してまたは同時に、約２０℃（室温）またはより高温で行われてよい。
【００９０】
本発明の成形用組成物は、あらゆる種類の成形品を製造するのに使用され得る。これは、射出成形、押出成形およびブロー成形法によて製造され得る。別のタイプの加工は、予め調製されたシートまたはフィルムを用いた熱形成による成形品の製造である。
【００９１】
本発明の成形品の例は、プロフィール部品、シート、あらゆる種類のハウジング部品（例えば、ジュースプレス、コーヒーメーカー、ミキサーなどの家庭用機器のため、モニター、プリンター、コピー機などの事務用機器のため、建築分野用のシート、チューブ、パイプ、電気装置導管、窓、ドアおよびプロフィール部分品、内装品および外部用途のためのもの）であり、電気工学分野では、スイッチやプラグなどである。さらに、本発明の成形品は、トラック、船舶、航空機、バスおよびその他の乗物の内部部品および構造部品、並びに自動車用の車体部品に使用されてよい。
【００９２】
本発明の成形品は、透明であっても不透明であってもよい。別の成形品は、特に、ミニディスク、コンパクトディスク（ＣＤ）またはデジタルヴァーサティルディスク（ＤＶＤ）などの光学的および磁気光学的データ記憶装置、食品および飲み物用のパッキング、光学レンズおよびプリズム、照明目的のためのレンズ、車のヘッドランプ用レンズ、建物や建築用乗物および自動車のためのグレージング材、温室などのための他の種類の透明パネル、いわゆる強化サンドイッチパネル、または中空プレートである。
【００９３】
以下の実施例を用いて本発明をより詳細に説明する。
実施例
実施例１〜８および比較例１〜６
実施例１〜８のポリマーは、ジフェニルカーボネートとビスフェノールＡの溶融重合により、テトラフェニルホスホニウムフェノラートを触媒として用いて製造した。実施例７および８ではナトリウムフェノラートを更に使用した。モノマーおよび触媒の量を表１に示す。反応条件は表２に示す。溶液の相対粘度、黄変率（ＹＩ）、溶融粘度、ずり流動化比および多官能化合物の量は表３に示す。
【００９４】
比較例１、２、３および４は、常套の界面重合法で製造された線形のポリカーボネートを使用している。これらポリカーボネートは、バイエル・アクチエンゲゼルシャフトから商品名Macrolon(登録商標)2808、2408、KUI-1266および3108として市販されている。比較例５および６のポリマーは、界面重合法で製造された分枝ポリカーボネートである。対応する製品は、バイエル・アクチエンゲゼルシャフトからMacrolon(登録商標)1243および1239として市販されている。相対粘度は０．５％塩化メチレン溶液において２０℃で測定した。
【００９５】
黄変率（ＹＩ）は、４ｍｍ厚の射出成形試料においてＣＩＥＬＡＢ法に従って求めた。射出成形は、２７０℃および３３０℃で行った。
【００９６】
溶融粘度は、２８０℃においてＩＳＯ11443に準拠した試験法を用いて求めた。非ニュートン流動特性は、ずり流動化比を算出することにより定量化した。ずり流動化比は、せん断速度５０秒−１での溶融粘度をせん断速度５,０００秒−１での溶融粘度で除して算出した。
【００９７】
多官能化合物の量は、ポリカーボネートの完全加水分解後にモノマー性化合物をＨＰＬＣ（高圧液体クロマトグラフィー）を用いて分離することによって求めた。これら化合物は磁気共鳴法で特性評価した。
【００９８】
【表１】
2004523633.tif 000022
ＤＰＣ：ジフェニルカーボネート；ＢＰＡ：ビスフェノールＡ
【００９９】
【表２】
2004523633.tif 000023
【０１００】
【表３】
2004523633.tif 000024
【０１０１】
新規な溶融重合ポリカーボネートは多官能構造単位を含むが、同じ相対粘度の界面重合線形ポリカーボネートと同程度の、ずり流動化比で特徴付けられる流動特性を示す。ポリカーボネートは、驚くことに、射出成形中の良好な色安定性でも特徴付けられる。対照して、分枝ポリカーボネート５および６は、高度の非ニュートン流動特性を示す、典型的な分枝ポリマーである。比較例５および６は、枝分かれ剤３,０００ｐｐｍを含有する。
【国際公開パンフレット】
2004523633.tif 000038
2004523633.tif 000039
2004523633.tif 000040
2004523633.tif 000041
2004523633.tif 000042
2004523633.tif 000043
2004523633.tif 000044
2004523633.tif 000045
2004523633.tif 000046
2004523633.tif 000047
2004523633.tif 000048
2004523633.tif 000049
2004523633.tif 000050
2004523633.tif 000051
2004523633.tif 000052
2004523633.tif 000053
2004523633.tif 000054
2004523633.tif 000055
2004523633.tif 000056
2004523633.tif 000057
2004523633.tif 000058
2004523633.tif 000059
2004523633.tif 000060
2004523633.tif 000061
2004523633.tif 000062
2004523633.tif 000063
2004523633.tif 000064
2004523633.tif 000065
2004523633.tif 000066
2004523633.tif 000067
2004523633.tif 000068
2004523633.tif 000069
2004523633.tif 000070
2004523633.tif 000071
2004523633.tif 000072
2004523633.tif 000073
2004523633.tif 000074
2004523633.tif 000075
2004523633.tif 000076
2004523633.tif 000077
2004523633.tif 000078
【国際調査報告】
2004523633.tif 000079
2004523633.tif 000080
2004523633.tif 000081
2004523633.tif 000082
2004523633.tif 000083
2004523633.tif 000084
2004523633.tif 000085
2004523633.tif 000086